СТЕКЛО
GLASS

Изобретение относится к технологии силикатов, а именно к производству стекол, которые могут быть использованы для изготовления светотехнических изделий, а также изделий декоративно-художественного назначения.
2
2
3
2
3
2
2
2
Известно стекло, содержащее следующие компоненты, мас. %: SiO65,0-71,0; ZnO 7,0-12,0; СаО 1,5-5,0; MgO 0,01-3,0; BO 2,0-10,5; AlO0,01-3,0; CdO 0,3-1,6; Se 0,2-1,0; по крайней мере один оксид из группы NaO 6,0-12,0; KO 4,0-10,0; LiO 0,001-0,2; F' 0,0001-0,4 [1]. Общее светопропускание такого стекла составляет 13-15%.
Задачей изобретения является повышение светопропускания стекла.
2
2
3
2
2
2
2
3
2
2
2
3
Технический результат достигается тем, что в стекле, включающем SiO, ZnO, СаО, MgO, BO, CdO, Se, по крайней мере один оксид из группы NaO и KO, компоненты находятся при следующем соотношении, мас. %: SiO 63,0-64,5; ZnO 0,3-0,5; СаО 2,0-3,0; MgO 1,0-3,0; BO 12,0-14,0; CdO 0,3-1,6; Se 0,2-1,0; по крайней мере один оксид из группы NaO, KO 15,0-16,0. Стекло дополнительно включает AsO 0,3-0,5 мас. %.
В таблице приведены составы предложенного стекла.
Стекло может быть сварено в электропечи при температуре 1450-1500°С. Способ выработки - в зависимости от ассортимента изделий.
Источник информации
1. SU 1669881, С03С 4/02, 1991.